(57)【特許請求の範囲】
【請求項１】
１０〜９０重量％のメレム、
０．０１〜３０重量％のメラム、
０．０１〜１５重量％のメラミン、
０．１〜６５重量％の、メラミンおよび／またはメレムのより高次の縮合生成物
を含み、揮発性物質含量が３重量％未満であり、ここで個々の成分の合計が１００重量％である難燃性組成物。
【請求項２】
０．１秒より長い間、３５０〜８００℃の温度で１ＫＰａ〜５０ＭＰａの圧力でメラミン含有出発物質を加熱することにより、１０〜９０重量％のメレム、０．０１〜３０重量％のメラム、０．０１〜１５重量％のメラミン、０．１〜６５重量％の、メラミンおよび／またはメレムのより高次の縮合生成物を含み、揮発性物質含量が３重量％未満であり、ここで個々の成分の合計が１００重量％である難燃性組成物を製造することを特徴とする、難燃性組成物の製造法。
【請求項３】
下記成分：
ａ．６５〜９５重量％のポリマー含有組成物、
ｂ．５〜３５重量％の請求項１記載の難燃性組成物
を含む難燃性ポリマー組成物。
【発明の詳細な説明】
【０００１】
【発明の属する技術分野】
本発明は、難燃性組成物およびその製造法に関する。
【０００２】
【従来の技術】
難燃性組成物およびその製造法は、例えば特開昭５９−４５３５２に記載されており、そこでは、メラミン縮合生成物であるメレムおよびメロンが製造され、ポリアミド組成物における難燃剤として使用されている。この文献では、メラミンを４００〜５００℃の温度で数時間加熱することによりメレムが製造される。メロンは、メラミンを５００〜５５０℃で、アンモニアがもはや放出されなくなるまで加熱することにより製造される。特開昭５９−４５３５２は、メレムの分解温度が５００℃より上であり、メロンの分解温度が６００℃より上であることに言及している。このことは、メレムおよびメロンが特に良好な熱安定性を有することを意味する。特開昭５９−４５３５２によれば、両化合物の窒素含量は６０％より上であり、その結果、それらの物質は非可燃性である。特開昭５９−４５３５２は、他の公知の難燃剤、例えばメラミン、シアヌル酸、メラミンシアヌレートまたはメレムをメレムまたはメロンと組合せて使用することもできることにも言及している。特開昭５９−４５３５２は、得られる生成物の組成には言及していない。
【０００３】
【発明が解決しようとする課題】
メラミンおよびその縮合生成物は全て、特徴的な熱分解曲線を有する。これは、メラミンおよびその縮合生成物が分解してある温度で窒素含有生成物を生じることを意味する。熱分解で放出されるこのような窒素含有生成物は、難燃剤挙動において重要な役割を果たす。ポリマーにおいて良好な難燃剤挙動を得るためには、種々の分解特性を有する難燃性成分、例えばメラム、メレム、およびメラミンおよび/またはメレムのより高次の縮合生成物を１つの組成物中で組合せることが有利であり得る。この利点は、火事において一般的な温度に関系なく、一般的な温度で分解し、かつ難燃効果を有する十分な窒素含有成分を生じる成分がほとんどいつも存在するということである。しかし、難燃性組成物が揮発性成分、例えば尿素および／または水を含むならば、これは、組成物が、高い融点を有するポリマー、例えばポリエチレンテレフタレート（ＰＥＴ）またはポリブチレンテレフタレート（ＰＢＴ）などのポリエステルあるいはポリアミドにおいて使用されるときに、加工処理特性に対して好ましくない影響を有するであろう。そのような好ましくない影響としては、押出中の泡形成または射出成形における型への沈着物の形成があり得る。難燃性組成物が、メラミンおよび／またはメレムのより高次の縮合生成物を高すぎる濃度で含むならば、その組成物は黄色になり、それは、（無色の）ポリマー組成物における処理加工の場合には望ましくない。純粋なメラミン縮合生成物、例えば純粋なメラムまたはメレムまたはメロンをポリマーにおける難燃剤として使用することは、好ましくない。なぜならば、純粋な化合物を製造することは一般に困難であり、従って高価であるからであり、また、純粋な成分は１つのみの分解状態を有し、従って限られた温度範囲でのみ最適に作用するからである。
【０００４】
【課題を解決するための手段】
本出願人は、
１０〜９０重量％のメレム、
０．０１〜３０重量％のメラム、
０．０１〜１５重量％のメラミン、
０．１〜６５重量％の、メラミンおよび／またはメレムのより高次の縮合生成物を含み、揮発性成分の濃度が３重量％未満であり、ここで個々の成分の合計が１００重量％である難燃性組成物を使用することにより、優れた加工処理特性および優れた難燃特性および着色特性がポリマー組成物において得られることを発見した。
【０００５】
【発明の実施の形態】
揮発性成分の濃度は、本明細書では、ＴＧＡ測定（ＴＧＡ＝熱重量分析）において２００℃／分の加熱速度で難燃性組成物を室温から３００℃に加熱する際に生じる重量の低下として定義される。
【０００６】
本出願人はまた、０．１秒より長い間、好ましくは１秒〜４００分間、特に２秒〜３００分間、３５０〜８００℃、好ましくは３７５〜６００℃の温度で、１ＫＰａ〜５０ＭＰａ、好ましくは大気圧〜３０ＭＰａ、特に大気圧〜１５ＭＰａの圧力で、メラミンを含む出発物質を、例えば加熱ゾーンに通すことによって加熱することにより、１０〜９０重量％のメレム、０．０１〜３０重量％のメラム、０．０１〜１５重量％のメラミン、０．１〜６５重量％の、メラミンおよび／またはメレムのより高次の縮合生成物を含み、揮発性成分の濃度が３重量％未満であり、ここで個々の成分の合計が１００重量％である難燃性組成物を製造する方法をも見出した。
【０００７】
加熱ゾーンの例は、押出機、例えば単軸および２軸スクリュ押出機；オートクレーブ、ターボミキサー；プラウ翼ミキサー；タンブルミキサー；乱流ミキサー；リボン翼ミキサー；ミクストルーダー；連続式および不連続式混練機；回転ドラムオーブンなどにおいて見られるはずの種類の加熱ゾーンである。
【０００８】
メラミン、メレム、メラム、およびメラミンおよび／またはメレムのより高次の縮合生成物の混合物は、所望により、加熱生成物を更に処理して得ることができ、その結果、１０〜９０重量％のメレム、０．０１〜３０重量％のメラム、０．０１〜１０重量％のメラミン、０．１〜６５重量％のメラミンおよび／またはメレムのより高次の縮合生成物を含み、揮発性成分の濃度が１重量％未満であり、ここで個々の成分の合計が１００重量％である難燃性組成物を得ることができる。この更なる処理は、好ましくは、水で洗浄して難燃性組成物からメラミンおよび／または他の水溶性成分の一部を溶解・除去することである。
【０００９】
本発明方法のための出発物質としては、例えば、メラミンが結晶化によって精製されるところの気相メラミンプラントを連続的に運転することにより得られるような、本質的に純粋なメラミンを使用することができる。気相プロセスによるメラミンの製造法は、例えば、米国特許第３２１０３５２号から公知である。しかし、このような高い純度は必要ない。メラムおよび／またはメレム、および／またはメラミンおよび／またはメレムのより高次の縮合生成物が混入したメラミン、例えば、メラミンプラントの始動中に生成する生成物、または結晶化による精製が行われる前の気相メラミンプラントにおいて製造される種類のメラミン、または何らかの他の方法で形成される、メラムおよび／またはメレム、および／またはメラミンおよび／またはメレムのより高次の縮合生成物が混入したメラミンが、所望により、出発物質として使用され得る。また、液相プロセスで得られるメラミンを出発物質として使用することも可能である。液相プロセスによりメラミンを製造する公知の方法は、米国特許第４５６５８６７号に記載されており、その純度は気相プロセスの生成物よりも小さく、特にそのメラム含量が比較的高いことが公知である。残留触媒、ウレイドメラミンおよび／またはグアニジンカーボネートなどの汚染物も、何ら支障なく存在し得る。酸素含有トリアジン化合物、例えばアンメリン、アンメリドおよび／またはシアヌル酸も、何ら支障なく５重量％まで存在し得る。メラミンの製造に使用される出発物質の残り、例えば尿素および／またはジシアノジアミドも存在し得る。ジシアノジアミドは、何ら支障なく１０重量％まで存在し、一方、メラミンは、３０重量％までの尿素を含み得る。本発明方法のための出発物質は、尿素、酸素含有トリアジン化合物、ジシアノジアミド、グアニジンカーボネート、ウレイドメラミンおよび残留触媒の混合物を含む汚染物をも含み得る。
【００１０】
本発明の好ましい実施態様では、メラミン含有出発物質をオートクレーブまたは押出機において加熱することにより、難燃性組成物が製造される。好ましくは、大気圧〜２０Ｍｐａの圧力、３５０〜６２５℃の温度、０．１秒〜３６０分の滞在時間である。特に、メラミン含有出発物質の加熱は、押出機において行われ、押出機滞在時間が０．１秒〜６０分である。
【００１１】
本発明は、下記成分：
ａ．６５〜９５重量％のポリマー含有組成物、
ｂ．５〜３５重量％の本発明に係る難燃性組成物
を含む難燃性ポリマー組成物にも関する。
【００１２】
本発明に係る難燃性組成物は、耐熱性難燃剤を必要とするポリマー組成物、例えばポリアミド、ポリイミド、ポリエステル、スチレン含有ポリマー、エポキシ樹脂、不飽和ポリエステル樹脂およびポリウレタンにおける使用に特に好適である。
【００１３】
ポリアミドの例は、ジアミンおよびジカルボン酸から、および／またはアミノカルボン酸またはその対応するラクタムから誘導されるポリアミドおよびコポリアミド、例えばポリアミド４、ポリアミド６、ポリアミド６／６、６／１０、６／９、６／１２、４／６、６６／６、６／６６、ポリアミド１１、ポリアミド１２、部分的に芳香族の（コ）ポリアミド、例えば芳香族ジアミンおよびアジピン酸に基づくポリアミド；アルキレンジアミンおよびイソ−および／またはテレフタル酸から製造されるポリアミドおよびそのコポリアミド、コポリエーテルアミド、コポリエステルアミドなどである。
【００１４】
ポリエステルの例は、ジカルボン酸およびジアルコールから、および／またはヒドロキシカルボン酸またはその対応するラクトンから誘導されるポリエステル、例えばポリエチレンテレフタレート、ポリブチレンテレフタレート、ポリ−１，４−ジメチロールシクロヘキサンテレフタレート、ポリヒドロキシベンゾエート、ポリカプロラクトンおよびそのコポリエステル、コポリエーテルエステルなどである。
【００１５】
スチレン含有ポリマーは、ポリスチレン、アクリロニトリル−スチレンコポリマー、アクリロニトリル−スチレン−ブタジエンコポリマーおよびそれらの混合物である。
【００１６】
好ましくは、本発明の難燃性組成物は、ポリエステル、例えばポリエチレンテレフタレートおよび／またはポリブチレンテレフタレート（特に好ましくはポリブチレンテレフタレート）、またはポリアミド、例えばナイロン−６、ナイロン６，６またはナイロン４，６において使用される。
【００１７】
「ポリマー含有組成物」は、ポリマーの他に、強化剤および／またはフィラー、難燃性組成物と共に共働効果を有する化合物、本発明に係る難燃性成分以外の難燃性成分、ならびに通常の添加剤をも含み得る組成物であると理解される。
【００１８】
強化剤および／またはフィラーが本発明のポリマー組成物に使用される場合、それらの濃度は、広範囲で変わることができ、一部は、達成したい機械的特性のレベルによって決定され得る。一般に、強化剤の濃度は、強化された難燃性ポリマー組成物において５０重量％以下である。好ましくは、強化された難燃性ポリマー組成物は、５〜５０重量％、より好ましくは１５〜４５重量％の強化剤を含む。強化剤は、無機強化剤、例えばマイカ、粘土、タルクまたはガラス繊維、またはアラミド繊維および／または炭素繊維を含む群から選択され得る。しかし、ガラス繊維が好ましい。
【００１９】
本発明に係る難燃性組成物の難燃効果は、難燃性組成物と共に共働効果を有する化合物、例えば炭素形成化合物（炭素の形成を促進する触媒と組わせてあってもなくてもよい）の存在によって強化され得る。その場合、難燃性組成物の濃度は一般に、比較的低く選択され得る。
【００２０】
原則として、難燃性組成物の効果を強化する公知の物質はすべて、炭素形成化合物として使用され得る。例は、フェノール性樹脂、エポキシ樹脂、メラミン樹脂、アルキド樹脂、アリル樹脂、不飽和ポリエステル樹脂、シリコーン樹脂、ウレタン樹脂、アクリレート樹脂、ポリフェニレンエーテル、ポリカーボネート、デンプン、グルコース、および少なくとも２個のヒドロキシル基を含む化合物である。少なくとも２個のヒドロキシル基を含む化合物の例は、少なくとも２個のヒドロキシル基を含むアルコール、例えばペンタエリスリト−ル、ジペンタエリスリトール、トリペンタエリスリトールおよびそれらの混合物である。難燃剤と共に共働効果を有する炭素形成化合物の、ポリマー組成物全体における濃度は一般に、０〜３０重量％、好ましくは１〜２０重量％である。
【００２１】
炭素の形成を促進する触媒としては、例えば、タングステン酸の金属塩；タングステンとメタロイドとの複合酸酸化物；酸化スズの塩；アンモニウムスルファメートおよび／またはその二量体が使用され得る。タングステン酸の金属塩は好ましくは、タングステン酸のアルカリ金属塩、特にタングステン酸ナトリウムである。「タングステンとメタロイドとの複合酸酸化物」は、ケイ素またはリンなどのメタロイドおよびタングステンから形成される複合酸酸化物、例えばシリコタングステン酸またはホスホロタングステン酸であると理解される。ポリマー組成物全体において使用される、炭素の形成を促進する触媒の量は、０．１〜５重量％、好ましくは０．１〜２．５重量％である。
【００２２】
本発明に係る難燃性組成物の難燃効果は、１以上の他の難燃性成分を使用することにより更に強化され得る。原則として、公知の難燃剤は全て、他の難燃性成分として使用され得る。例は、ハロゲン化合物と組み合わせられる酸化アンチモン、例えば三酸化アンチモン；アルカリ土類金属酸化物、例えば酸化亜鉛、酸化マグネシウム；他の金属酸化物、例えばアルミナ、シリカ、酸化鉄および酸化マンガン；金属水酸化物、例えば水酸化マグネシウムおよび水酸化アルミニウム；金属ホウ酸塩、例えばホウ酸亜鉛（水和されていてもいなくてもよい）；およびリン含有化合物である。リン含有化合物の例は、リン酸亜鉛、リン酸アンモニウム、ピロリン酸アンモニウム、ポリリン酸アンモニウム、エチレンジアミンホスフェート、ピペラジンホスフェート、ピペラジンピロホスフェート、メラミンホスフェート、ジメラミンホスフェート、メラミンピロホスフェート、メラミンポリホスフェート、メラムホスフェート、メラムピロホスフェート、メラムポリホスフェート、メレムホスフェート、メレムピロホスフェート、メレムポリホスフェート、グアニジンホスフェート、ジシアノジアミドホスフェート、尿素ホスフェート、およびメラミンおよび／またはメレムのより高次の縮合生成物のリン酸塩、ピロリン酸塩およびポリリン酸塩、およびこれらのリン酸塩の混合物である。リン酸塩の酸、塩、混合酸塩、エステル、部分エステルおよび混合エステルも使用され得る。酸化ホスフィン、硫化ホスフィンおよびホスホリナン、ならびにホスホネート、ホスファイトおよびホスフィネート、ならびにそれらの酸、塩、混合酸塩、エステル、部分エステルおよび混合エステルも使用され得る。使用され得る他の難燃性成分の濃度は広範囲で変わり得るが、一般に、本発明に係る難燃性組成物の濃度以下である。好ましくは、その量は、０〜３５重量％、特に１〜２０重量％である。好ましくは、ホスフェート、ホスフィネートおよびホスホネートが使用される。そのような化合物の例は、例えば、Kirk Othmer, Encyclopedia of Chemical Technology, Volume 10, pp.396-419 （1980）に記載されている。周知の例は、トリメチロールプロパンとメチルホスホン酸、エチルメチルホスフィン酸とのエステル、およびエチルメチルホスフィン酸のアルミニウム塩である。ここで言及された化合物の多くは、炭素の形成を促進することもできる。難燃性組成物に存在する他の公知の化合物、例えばポリテトラフルオロエチレンも存在し得る。
【００２３】
ポリマー組成物は、他の通常の添加剤、例えば熱およびＵＶ安定剤、離型剤、可塑剤、柔軟剤、滑剤、分散剤、着色剤および/または顔料をも、特性が悪影響を受けない限り、これらの添加剤に関して一般に使用される量で含み得る。
【００２４】
本発明に係るポリマー組成物は、自体公知の慣用の技術を使用して、例えば成分の全てまたはいくつかを乾燥条件下でタンブルミキサー中で混合し、次いで溶融ミキサー、例えばバンバリーミキサーまたは単軸もしくは２軸スクリュ押出機または混練機中で溶融することにより製造され得る。好ましくは、２軸スクリュ押出機が使用される。
【００２５】
本発明のポリマー組成物の種々の成分は、押出機のスロートに一緒に投入され得る。それらは、種々の場所で押出機に投入することもできる。成分のいくつか、例えば着色剤、安定剤、難燃性組成物、難燃性組成物と共に共働効果を有する化合物および／または他の難燃性成分は、例えば、マスターバッチの形態でポリマーに添加され得る。
【００２６】
本発明に係るポリマー組成物は、当業者に公知の技術、例えば射出成形を使用して、半上塗り製品または最終製品に加工され得る。
【００２７】
【実施例】
本発明を、以下の実施例を参照してさらに説明する。
比較例Ａ
メラミン（気相プロセスの生成物、ＤＳＭ製）を、３ｋｇ／時の速度で、同時回転２軸スクリュ押出機（Werder & Pfleiderer, タイプＺＳＫ 30／33）に投入した。シリンダー温度は３３０℃にセットされており、スクリュ速度は４０ｒｐｍにセットされていた。押出機に投入された成分の滞在時間は１１５秒であった。押出機を出る固体混合物は、白色であり、次の組成を有していた。すなわち、８８重量％のメラミン、６重量％のメラム、２重量％のメレムおよび４重量％のメラミンおよび／またはメレムのより高次の縮合生成物である。揮発性物質の含量は１．６重量％である。難燃性組成物の組成は、高圧液体クロマトグラフィー（ＨＰＬＣ）によって決定された。得られた値の相対誤差は、５％以下である。
【００２８】
実施例１
メラミン（気相プロセスの生成物、ＤＳＭ製）を、１ｋｇ／時の速度で、同時回転２軸スクリュ押出機（Werder & Pfleiderer, タイプＺＳＫ 30／33）に投入した。シリンダー温度は４００℃にセットされており、スクリュ速度は４０ｒｐｍにセットされていた。押出機に投入された成分の滞在時間は約９５秒であった。押出機を出る固体混合物は、白色〜淡いベージュ色であり、次の組成を有していた。すなわち、８重量％のメラミン、０．５重量％のメラム、７３重量％のメレムおよび１８．５重量％のメラミンおよび／またはメレムのより高次の縮合生成物である。揮発性物質の含量は０．４重量％である。難燃性組成物の組成は、高圧液体クロマトグラフィー（ＨＰＬＣ）によって決定された。
【００２９】
実施例２
メラミン（気相プロセスの生成物、ＤＳＭ製）を、２ｋｇ／時の速度で、同時回転２軸スクリュ押出機（Werder & Pfleiderer, タイプＺＳＫ 30／33）に投入した。シリンダー温度は４５０℃にセットされており、スクリュ速度は４０ｒｐｍにセットされていた。押出機に投入された成分の滞在時間は約１００秒であった。押出機を出る固体混合物は、白色〜淡いベージュ色であり、次の組成を有していた。すなわち、１．３重量％のメラミン、０．１重量％のメラム、６４重量％のメレムおよび２３．７重量％のメラミンおよび／またはメレムのより高次の縮合生成物である。揮発性物質の含量は０．１重量％である。難燃性組成物の組成は、高圧液体クロマトグラフィー（ＨＰＬＣ）によって決定された。
【００３０】
実施例３
メラミン（気相プロセスの生成物、ＤＳＭ製）を、３ｋｇ／時の速度で、同時回転２軸スクリュ押出機（Werder & Pfleiderer, タイプＺＳＫ 30／33）に投入した。シリンダー温度は４５０℃にセットされており、スクリュ速度は４０ｒｐｍにセットされていた。押出機に投入された成分の滞在時間は８０秒であった。押出機を出る固体混合物は、白色〜淡いベージュ色であり、次の組成を有していた。すなわち、１重量％のメラミン、０．１重量％のメラム、８６重量％のメレムおよび１２．９重量％のメラミンおよび／またはメレムのより高次の縮合生成物である。揮発性物質の含量は０．２重量％である。難燃性組成物の組成は、高圧液体クロマトグラフィー（ＨＰＬＣ）によって決定された。
【００３１】
実施例４
１００８ｇ（８モル）メラミンを、約２０００ｍｌの容積を有するオートクレーブに入れた。攪拌機を約３０ｒｐｍの速度でスタートさせた。次いで、反応器を必要な温度にした。反応温度は５００℃であった。反応中に高められる、オートクレーブにおけるアンモニア圧は、制御バルブによって約２Ｍｐａで保持された。反応時間は６０分であった。次いでオートクレーブを冷却した。オートクレーブ中の圧力は、冷却中、保持された。アンモニア圧は、温度が２００℃より下に下がるとすぐに開放された。オートクレーブを出る固体混合物は、白色〜淡いベージュ色であり、次の組成を有していた。すなわち、０．４重量％のメラミン、０．５重量％のメラム、９１重量％のメレムおよび８重量％のメラミンおよび／またはメレムのより高次の縮合生成物である。揮発性物質の含量は０．１重量％である。難燃性組成物の組成は、高圧液体クロマトグラフィー（ＨＰＬＣ）によって決定された。
【００３２】
実施例５
同時回転２軸スクリュ押出機（Werder & Pfleiderer, タイプＺＳＫ 30／33）に、４５部のポリブチレンテレフタレート、３０部のガラス繊維、１５部の実施例２の挽かれた生成物および１０部のAntiblaze（商標）１０４５（環式ホスホネートエステル、Albright & Wilson製）を供給した。シリンダー温度は２５０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。弾性率は１０．１ＧＰａであり、破断時の伸びは２．０％（ＩＳＯ ５２７／１）であった。
【００３３】
実施例６
同時回転２軸スクリュ押出機（Werder & Pfleiderer, タイプＺＳＫ 30／33）に、４５部のポリブチレンテレフタレート、３０部のガラス繊維、１５部の実施例３の挽かれた生成物および１０部のAntiblaze（商標）１０４５（環式ホスホネートエステル、Albright & Wilson製）を供給した。シリンダー温度は２５０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。弾性率は１０．０ＧＰａであり、破断時の伸びは２．０％（ＩＳＯ ５２７／１）であった。
【００３４】
実施例７
同時回転２軸スクリュ押出機（Werder & Pfleiderer, タイプＺＳＫ 30／33）に、４５部のポリブチレンテレフタレート、３０部のガラス繊維、１５部の実施例４の挽かれた生成物および１０部のAntiblaze（商標）１０４５（環式ホスホネートエステル、Albright & Wilson製）を供給した。シリンダー温度は２５０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。弾性率は１０．２ＧＰａであり、破断時の伸びは２．１％（ＩＳＯ ５２７／１）であった。
【００３５】
実施例８
同時回転２軸スクリュ押出機（Werder & Pfleiderer, タイプＺＳＫ 30／33）に、４５部のポリアミド６、２０部のガラス繊維、３０部の実施例４の挽かれた生成物および５部のAntiblaze（商標）１０４５（環式ホスホネートエステル、Albright & Wilson製）を供給した。シリンダー温度は２５０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。弾性率は１１．２ＧＰａであり、破断時の伸びは２．０％（ＩＳＯ ５２７／１）であった。
【００３６】
実施例９
同時回転２軸スクリュ押出機（Werder & Pfleiderer, タイプＺＳＫ 25／38）に、８０部のポリアミド４，６および２０部の実施例３の挽かれた生成物を供給した。シリンダー温度は３００〜３１５℃にセットされており、スクリュ速度は２７０ｒｐｍにセットされていた。得られた化合物から厚さ１．６ｍｍの試料をつくり、試験した。ＵＬ ９４に従う燃焼性はＶ−０であった。弾性率は３．６ＧＰａであり、破断時の伸びは約２５％（ＩＳＯ ５２７／１）であった。
【００３７】
実施例１０
同時回転２軸スクリュ押出機（Werder & Pfleiderer, タイプＺＳＫ 25／38）に、９０部のポリアミド４，６および１０部の実施例３の挽かれた生成物を供給した。シリンダー温度は３００〜３１５℃にセットされており、スクリュ速度は２７０ｒｐｍにセットされていた。得られた化合物から厚さ１．６ｍｍの試料をつくり、試験した。ＵＬ ９４に従う燃焼性はＶ−０であった。弾性率は２．３ＧＰａであり、破断時の伸びは３０％（ＩＳＯ ５２７／１）であった。
【００３８】
実施例１１
同時回転２軸スクリュ押出機（Werder & Pfleiderer, タイプＺＳＫ 30／33）に、８０部のポリアミド６，６および２０部の実施例３の挽かれた生成物を供給した。シリンダー温度は２７０〜２８０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。
【００３９】
実施例１２
同時回転２軸スクリュ押出機（Werder & Pfleiderer, タイプＺＳＫ 30／33）に、８０部のアクリロニトリル−ブタジエン−スチレン（Ronfalin（商標）、DSM製、２０部のゴムを含む）および２０部の実施例３の挽かれた生成物を供給した。シリンダー温度は１８０〜２１０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。
【００４０】
実施例１３
米国特許第４５６５８６７号に従う方法で得られた、９８．０％のメラミン、０．８１％の尿素、０．０３％のＣＯ2、０．０５％のアンメリン関連不純物（アンメリン、アンメリド、シアヌル酸およびウリドメラミンなど）および０．０７％の有機固体（メレム、メラム、および酸素を含まない他の化合物）の混合物を、８ｋｇ／時の速度で、同時回転２軸スクリュ押出機（Werder& Pfleiderer, タイプＺＳＫ 30／33）に投入した。シリンダー温度は４５０℃にセットされており、スクリュ速度は４０ｒｐｍにセットされていた。押出機に投入された成分の滞在時間は１１０秒であった。押出機を出る固体混合物は、白色〜淡いベージュ色であり、次の組成を有していた。すなわち、７重量％のメラミン、２重量％のメラム、７６重量％のメレムおよび１４重量％のメラミンおよび／またはメレムのより高次の縮合生成物、および約１重量％の未確認残留画分である。揮発性物質の含量は０．２重量％である。難燃性組成物の組成は、高圧液体クロマトグラフィー（ＨＰＬＣ）によって決定された。
【００４１】
実施例１４
同時回転２軸スクリュ押出機（Werder & Pfleiderer製, タイプＺＳＫ 30／33）に、４５部のポリブチレンテレフタレート、３０部のガラス繊維、１５部の実施例１３の挽かれた生成物および１０部のAntiblaze（商標）１０４５（環式ホスホネートエステル、Albright & Wilson製）を供給した。シリンダー温度は２５０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。弾性率は１０．０ＧＰａであり、破断時の伸びは２．４％（ＩＳＯ ５２７／１）であった。
【００４２】
実施例１５
米国特許第３２１０３５２号に従う方法で得られた９９．９２％の純度を有するメラミンを、８ｋｇ／時の速度で、同時回転２軸スクリュ押出機（Werder &Pfleiderer製, タイプＺＳＫ 30／33）に投入した。シリンダー温度は４５０℃にセットされており、スクリュ速度は４０ｒｐｍにセットされていた。押出機に投入された成分の滞在時間は１１０秒であった。押出機を出る固体混合物は、白色〜淡いベージュ色であり、次の組成を有していた。すなわち、６重量％のメラミン、１重量％のメラム、７７重量％のメレムおよび１６重量％のメラミンおよび／またはメレムのより高次の縮合生成物である。揮発性物質の含量は０．３重量％である。難燃性組成物の組成は、高圧液体クロマトグラフィー（ＨＰＬＣ）によって決定された。
【００４３】
実施例１６
同時回転２軸スクリュ押出機（Werder & Pfleiderer製, タイプＺＳＫ 30／33）に、４５部のポリブチレンテレフタレート、３０部のガラス繊維、１５部の実施例１５の挽かれた生成物および１０部のAntiblaze（商標）１０４５（環式ホスホネートエステル、Albright & Wilson製）を供給した。シリンダー温度は２５０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。弾性率は１０．５Ｍｐａであり、破断時の伸びは２．２％（ＩＳＯ ５２７／１）であった。
【００４４】
実施例１７
米国特許第３２１０３５２号に記載の方法に従って、冷却後でかつ結晶化の前に得られた、９８．７％のメラミン、１．０％の尿素、０．０６％のＣＯ2、０．１％のアンメリン関連化合物（アンメリン、アンメリドおよびシアヌル酸など）および０．１２％の有機固体（メレム、メラム、および他の化合物）および０．０２％（２００ｐｐｍ）の残留無機触媒の混合物を、８ｋｇ／時の速度で、同時回転２軸スクリュ押出機（Werder& Pfleiderer, タイプＺＳＫ 30／33）に投入した。シリンダー温度は４５０℃にセットされており、スクリュ速度は４０ｒｐｍにセットされていた。押出機に投入された成分の滞在時間は１１０秒であった。押出機を出る固体混合物は、白色〜淡いベージュ色であり、次の組成を有していた。すなわち、６重量％のメラミン、１重量％のメラム、７４重量％のメレムおよび２０重量％のメラミンおよび／またはメレムのより高次の縮合生成物である。揮発性物質の含量は０．３重量％である。難燃性組成物の組成は、高圧液体クロマトグラフィー（ＨＰＬＣ）によって決定された。
【００４５】
実施例１８
同時回転２軸スクリュ押出機（Werder & Pfleiderer製, タイプＺＳＫ 30／33）に、４５部のポリブチレンテレフタレート、３０部のガラス繊維、１５部の実施例１７の挽かれた生成物および１０部のAntiblaze（商標）１０４５（環式ホスホネートエステル、Albright & Wilson製）を供給した。シリンダー温度は２５０℃にセットされており、スクリュ速度は２００ｒｐｍにセットされていた。得られた化合物から厚さ１．６ｍｍの試料をつくり、試験した。ＵＬ ９４に従う燃焼性はＶ−０であった。弾性率は１０．２ＧＰａであり、破断時の伸びは２．０％（ＩＳＯ ５２７／１）であった。
【００４６】
実施例１９
メラミン（気相プロセスの生成物、ＤＳＭ製）を、１ｋｇ／時の速度で、同時回転２軸スクリュ押出機（Werder & Pfleiderer, タイプＺＳＫ 30／33）に投入した。シリンダー温度は４００℃にセットされており、スクリュ速度は４０ｒｐｍにセットされていた。押出機に投入された成分の滞在時間は９５秒であった。押出機を出る固体混合物を挽いた。挽かれた生成物を、約９０℃の水３リットル中に約２００ｇの割合で洗浄した。１５分後、熱スラリーを濾去した。残渣を、同じ手順に従ってもう３回処理した。最後に、洗浄された生成物を、減圧乾燥オーブン中、１２０℃で、水含量が１重量％未満になるまで乾燥した。こうして選られた生成物は白色であり、次の組成を有していた。すなわち、１重量％のメラミン、２重量％のメラム、７７重量％のメレムおよび２０重量％のメラミンおよび／またはメレムのより高次の縮合生成物である。揮発性物質の含量は０．３重量％未満である。難燃性組成物の組成は、高圧液体クロマトグラフィー（ＨＰＬＣ）によって決定された。